(57)【特許請求の範囲】
【請求項１】
内芯球とこの内芯球を被覆する少なくとも１層以上の包囲層とからなるコアと、このコアを被覆する内側カバーとこの内側カバーを被覆する外側カバーとからなるカバーとを具備するマルチピースソリッドゴルフボールにおいて、上記内芯球の直径が２０〜３７ｍｍであり、内芯球の硬度が１００ｋｇ荷重時の変形量で１．５〜４．５ｍｍであり、上記包囲層の表面硬度がショアＤ硬度で内芯球の表面硬度よりも低く、上記内側カバーのショアＤ硬度が５５以上で、外側カバーのショアＤ硬度が３５〜５３であると共に、ボール重量が４４．５〜４５．９３ｇで、慣性モーメントが８１．７３〜８３．１８ｇ・ｃｍ2（但し、〔１．５２×（ボール重量（ｇ））＋１２．７９〕（ｇ・ｃｍ2）以上を満足する）であることを特徴とするマルチピースソリッドゴルフボール。
【請求項２】
コアの直径が３２〜４１ｍｍである請求項１記載のマルチピースソリッドゴルフボール。
【請求項３】
内芯球がゴム基材を主材とし、直径が３３．７〜３５ｍｍであり、コアの直径が３６．７〜４１ｍｍである請求項１記載のマルチピースソリッドゴルフボール。
【請求項４】
内側カバーの厚さが０．５〜３ｍｍで、外側カバーの厚さが０．３〜３ｍｍであり、かつ内側カバーと外側カバーとのショアＤ硬度差が５以上である請求項１，２又は３記載のマルチピースソリッドゴルフボール。
【請求項５】
内側カバーと外側カバーとのショアＤ硬度差が１３〜２５である請求項１〜４のいずれか１項記載のマルチピースソリッドゴルフボール。
【請求項６】
外側カバー、内側カバー及び包囲層のいずれか１以上が高比重無機充填剤を配合してなる請求項１〜５のいずれか１項記載のマルチピースソリッドゴルフボール。
【請求項７】
包囲層が熱可塑性樹脂からなる請求項１〜６のいずれか１項記載のマルチピースソリッドゴルフボール。
【請求項８】
内層カバーがアイオノマー樹脂又は熱可塑性ポリエステルエラストマーからなる請求項１〜７のいずれか１項記載のマルチピースソリッドゴルフボール。
【請求項９】
外側カバーが熱可塑性ポリウレタンエラストマーである請求項１〜８のいずれか１項記載のマルチピースソリッドゴルフボール。
【発明の詳細な説明】
【０００１】
【発明の属する技術分野】
本発明は、４層以上の構造を有するマルチピースソリッドゴルフボールに関し、更に詳述すると、飛び性能、打感及びコントロール性が向上すると共に、グリーン上での直進性に優れたマルチピースソリッドゴルフボールに関する。
【０００２】
【従来の技術及び発明が解決しようとする課題】
現在、種々の構造のゴルフボールが市場に提供されており、中でも競技用ゴルフボールとして一般に用いられているのは、ゴム基材を主材とするソリッドコアをアイオノマー樹脂等からなるカバーで被覆したツーピースソリッドゴルフボールとソリッド又はリキッドセンターに糸ゴムを巻きつけ、これを上記カバーで被覆した糸巻きゴルフボールである。
【０００３】
ここで、ツーピースソリッドゴルフボールは、優れた飛び性能及び耐久性を有することから、多くの一般ゴルファーに使用されているが、打感が非常に硬く感じられ、また打撃時の球離れの速さからコントロール性に劣るという欠点を有する。
【０００４】
そこで、ソリッドゴルフボールの硬い打感を改良するべく、軟らかいタイプのツーピースソリッドゴルフボールが種々提案されている。このような軟らかいソリッドゴルフボールの傾向として、一般的に軟らかいコアを用いるものが多いが、コアが軟らかいと、反発性が低下して飛び性能が低下すると共に、耐久性が著しく低下するため、ツーピースソリッドゴルフボール本来のもつ優れた飛び性能及び耐久性を維持することができないばかりでなく、実際の使用に耐え難くなるという問題を生じることがある。
【０００５】
従って、飛距離、耐久性を劣化させることなくフィーリングやコントロール性の向上を図ることができるソリッドゴルフボールが求められており、このような提案として、内芯球とカバーとの間に中間層を介在させた３層構造からなるスリーピースソリッドゴルフボールを挙げることができる。
【０００６】
このようなスリーピースソリッドゴルフボールとして、例えば、
（１）比較的軟らかく直径の小さい内芯球に、この内芯球より硬い中間層を被覆形成してなるソリッドコアを有すると共に、打撃時におけるクラブフェイス面の接触面積率が規定されたスリーピースソリッドゴルフボール（特公平４−５５０７７号公報、特開昭６４−８０３７７号公報等）、
（２）ソリッドコア（内芯球）に中間層として内側カバーを被覆し、更にその表面に外側カバーが被覆形成されたスリーピースソリッドゴルフボールであって、上記ソリッドコアの直径及び比重、内側カバーの厚さ、比重及びＪＩＳ−Ｃ硬度、外側カバーの厚さが規定され、特に内側カバーのＪＩＳ−Ｃ硬度が比較的高く規定されたスリーピースソリッドゴルフボール（特開平７−２４０８４号公報など）、及び
（３）ソリッドコアの直径及び比重、中間層（内側カバー）の厚さ、比重及びＪＩＳ−Ｃ硬度、外側カバーの厚さが規定され、特に中間層のＪＩＳ−Ｃ硬度が比較的高く規定されたスリーピースソリッドゴルフボール（特開平７−２４０８５号公報など）などが提案されている。
【０００７】
しかしながら、（１）のスリーピースソリッドゴルフボールに関する提案は、カバーの硬度を明確に規定していないが、比較的軟らかい硬度のカバーを有するゴルフボールを形成すると、反発性が不十分であったり、一方、硬い硬度のカバーを有するゴルフボールを形成すると、該カバーに被覆される中間層がソリッドコアより硬いことに起因して、小変形のアプローチショットなどで打感が硬くなってしまう。
【０００８】
また、（２）のスリーピースソリッドゴルフボールは、ソフトな打感を得るこはできるが、外側カバーが硬いためコントロール性に劣る。
【０００９】
更に、（３）のスリーピースソリッドゴルフボールも、打感、反発に最も影響あるコアが比較的軟らかく形成されているが、打感が十分に軟らかい範囲では反発が不十分であり、飛距離がでない。逆に反発が十分な範囲のコア硬度だと中間層も硬いため打感が硬くなり、更に、特に低ヘッドスピードのプレーヤーではボールに十分な変形を与えられず、飛距離が十分に得られない。
【００１０】
ところで、近年、ソリッドゴルフボールの上述した問題に関し、慣性モーメントを向上させることにより改善を図る提案がある。例えば特公平４−４８４７３号公報は、カバー材やコア材に充填剤を加えることにより、慣性モーメントをコントロールして、飛距離の増大、カバー表面の耐久性や見た目を低下させないソリッドゴルフボールを提案している。
【００１１】
しかしながら、この提案はコアの硬度が明確に規定されていないが、硬いコアを使用すると打感が硬くなり、また、軟らかいコアを使用すると、ソフトな打感を得ることはできるが、反発性が低下して飛び性能に劣る上、外側カバーが硬く、コントロール性に劣るという問題を有している。
【００１２】
本発明は、上記事情に鑑みなされたもので、内芯球、包囲層、内側カバー、外側カバー、ボール重量及び慣性モーメントを適正化することにより、飛び性能、打感、コントロール性、グリーン上での直進性のいずれにも優れているマルチピースソリッドゴルフボールを提供することを目的とする。
【００１３】
【課題を解決するための手段及び発明の実施の形態】
本発明者は、上記目的を達成するため鋭意検討を行った結果、内芯球と、該内芯球とを被覆する少なくとも１層以上の包囲層とからなるマルチプルソリッドコアと、該コアを被覆する内側カバーと、該内側カバーを被覆する外側カバーとからなるカバーを有するマルチピースソリッドゴルフボールにおいて、上記内芯球の硬度を１００ｋｇ荷重時の変形量（たわみ量）で１．５〜４．５ｍｍとし、上記包囲層の表面硬度をショアＤ硬度で内芯球の表面硬度よりも低くし、かつ上記内側カバーのショアＤ硬度を５５以上、外側カバーのショアＤ硬度を３５〜５３にすると共に、ボール重量を４４．５〜４５．９３ｇ、慣性モーメントを８１．７３〜８３．１８ｇ・ｃｍ2（但し、〔１．５２×（ボール重量（ｇ））＋１２．７９〕（ｇ・ｃｍ2）以上を満足する）としたマルチピースソリッドゴルフボールを形成することにより、ゴルフボールの各層とボール全体の重量及び慣性モーメントとがそれぞれ適正化され、ドライバーやロングアイアンなどの打撃時には、高反発性を示す上、慣性モーメントが大きく、スピン性能、飛び性能が向上すると共に、ソフトでありながらクリック感のある良好な打感が得られ、サンドウェッジやショートアイアン打撃のアプローチショット時には、スピン量が多くランを少なくすることができ、打感が良好であり、更にパッティング時には、グリーン上での微妙なアンジュレーションに影響されない優れた直進性を有するものであることを知見した。しかもこの場合、内芯球をゴム基材を主材として形成すると共に、直径を２０〜３７ｍｍとし、かつコアの直径を３２〜４１ｍｍとすること、上記内側カバーの厚さを０．５〜３ｍｍ、外側カバーの厚さを０．３〜３ｍｍとし、かつ内側カバーと外側カバーとのショアＤ硬度差を５以上とすること、外側カバー、内側カバー及び包囲層のいずれか１以上に高比重無機充填剤を配合すること、及び外側カバーを熱可塑性ポリウレタンエラストマーで形成することにより、上述した優れた特性をより顕著に発揮できることを知見し、本発明をなすに至ったものである。
【００１４】
従って、本発明は、
（１）内芯球とこの内芯球を被覆する少なくとも１層以上の包囲層とからなるコアと、このコアを被覆する内側カバーとこの内側カバーを被覆する外側カバーとからなるカバーとを具備するマルチピースソリッドゴルフボールにおいて、上記内芯球の直径が２０〜３７ｍｍであり、内芯球の硬度が１００ｋｇ荷重時の変形量で１．５〜４．５ｍｍであり、上記包囲層の表面硬度がショアＤ硬度で内芯球の表面硬度よりも低く、上記内側カバーのショアＤ硬度が５５以上で、外側カバーのショアＤ硬度が３５〜５３であると共に、ボール重量が４４．５〜４５．９３ｇで、慣性モーメントが８１．７３〜８３．１８ｇ・ｃｍ2（但し、〔１．５２×（ボール重量（ｇ））＋１２．７９〕（ｇ・ｃｍ2）以上を満足する）であることを特徴とするマルチピースソリッドゴルフボール、
（２）コアの直径が３２〜４１ｍｍである（１）記載のマルチピースソリッドゴルフボール、
（３）内芯球がゴム基材を主材とし、直径が３３．７〜３５ｍｍであり、コアの直径が３６．７〜４１ｍｍである（１）記載のマルチピースソリッドゴルフボール、
（４）内側カバーの厚さが０．５〜３ｍｍで、外側カバーの厚さが０．３〜３ｍｍであり、かつ内側カバーと外側カバーとのショアＤ硬度差が５以上である（１），（２）又は（３）記載のマルチピースソリッドゴルフボール、
（５）内側カバーと外側カバーとのショアＤ硬度差が１３〜２５である（１）〜（４）のいずれか１項記載のマルチピースソリッドゴルフボール、
（６）外側カバー、内側カバー及び包囲層のいずれか１以上が高比重無機充填剤を配合してなる（１）〜（５）のいずれか１項記載のマルチピースソリッドゴルフボール、
（７）包囲層が熱可塑性樹脂からなる（１）〜（６）のいずれか１項記載のマルチピースソリッドゴルフボール、
（８）内層カバーがアイオノマー樹脂又は熱可塑性ポリエステルエラストマーからなる（１）〜（７）のいずれか１項記載のマルチピースソリッドゴルフボール、
（９）外側カバーが熱可塑性ポリウレタンエラストマーである（１）〜（８）のいずれか１項記載のマルチピースソリッドゴルフボール
を提供する。
【００１５】
以下、本発明を更に詳しく説明すると、本発明のマルチピースソリッドゴルフボール１は、図１に示したように、内芯球３とそれを被覆する包囲層４とからなるソリッドコア２と、内側カバー６と外側カバー７とからなるカバー５とから形成されているもので、上述したように、内芯球の硬度、内芯球と包囲層との表面硬度のショアＤ硬度差、内側及び外側カバーのショアＤ硬度、ボール重量及びその慣性モーメントをそれぞれ適正化したものである。なお、本発明において、上記包囲層４は単層に形成しても（この場合、ゴルフボールは４層構造となる）、複数層に形成してもよく、特に制限されるものではない。
【００１６】
ここで、ソリッドコア２を構成する内芯球３は、その硬度が１００ｋｇの荷重を加えた時の変形量（たわみ量）で１．５〜４．５ｍｍであり、特に１．８〜４．２ｍｍであることが好ましい。ここで、１００ｋｇ荷重負荷時の変形量が大きすぎると反発力が低下し、飛距離が低下する傾向があり、またクリック感がなくなり、変形量が小さすぎると硬すぎてフィーリングが低下する。なお内芯球３の好適な表面硬度は、後述する包囲層の硬度よりも高く、通常、ショアＤ硬度４０〜７０、特に４２〜６５であることが好ましい。
【００１７】
また、内芯球３の比重は特に制限されるものではないが、通常、比重１．０〜１．７、特に１．０５〜１．５に調整することが好ましい。
【００１８】
本発明において、上述した内芯球３は、従来のツーピースソリッドゴルフボールのコアと同様に、公知の材料、製法によって形成することができ、例えば使用し得る材料として、ゴム基材、架橋剤、共架橋剤、不活性充填剤等を挙げることができる。
【００１９】
ここで、ゴム基材としては、天然ゴム及び／又は合成ゴムを好適に使用することができ、特に、シス構造を少なくとも４０％以上有する１，４−ポリブタジエンが好適に使用し得る。この場合、所望により該ポリブタジエンに、天然ゴム、ポリイソプレンゴム、スチレンブタジエンゴム等を適宜配合してもよい。
【００２０】
架橋剤としては、ジクミルパーオキサイドやジ−ｔ−ブチルパーオキサイドのような有機過酸化物が例示されるが、特に好ましくはジクミルパーオキサイドである。架橋剤の配合量はゴム基材１００重量部に対して、通常０．５〜２．０重量部が好ましい。
【００２１】
共架橋剤としては、不飽和脂肪酸の金属塩、特に、炭素原子数３〜８の不飽和脂肪酸（例えばアクリル酸、メタアクリル酸）の亜鉛塩やマグネシウム塩が例示されるが、アクリル酸亜鉛が特に好適である。この共架橋剤の配合量はゴム基材１００重量部に対して５〜５０重量部の範囲内で適宜調整することができる。
【００２２】
不活性充填剤としては、酸化亜鉛、硫酸バリウム、シリカ、炭酸カルシウム、炭酸亜鉛等が例示されるが、酸化亜鉛、硫酸バリウムが一般的で、その配合量はソリッドコアとカバーの比重、ボールの重量規格等に左右され、特に限定されないが、通常は、ゴム基材１００重量部に対して５〜１００重量部である。なお、本発明においては上記架橋剤、共架橋剤や、不活性充填剤などの配合割合を適宜調整することで最適な重量や内芯球の１００ｋｇ荷重負荷時の変形量を得ることができる。
【００２３】
上記成分を配合して得られる内芯球用組成物は、通常の混練機、例えばバンバリーミキサーやロール等を用いて混練し、内芯球用金型に圧縮又は射出成形し、成形体を架橋剤及び共架橋剤が作用するのに十分な温度（例えば架橋剤としてジクミルパーオキサイドを用い、共架橋剤としてアクリル酸亜鉛を用いた場合には約１３０〜１７０℃）で加熱硬化することにより、内芯球を調製することができる。
【００２４】
以上のようにして得られる内芯球は、後述する包囲層、内側カバー及び外側カバーの厚さに応じてその直径は適宜調整されるが、本発明においては、直径が２０〜３７ｍｍ、特に２２〜３５ｍｍになるように形成することが好ましい。
【００２５】
次に、内芯球３を被覆する包囲層４は、その表面硬度がショアＤ硬度で上記内芯球の表面硬度より軟らかく形成するもので、このように比較的硬い内芯球３に比較的軟らかい包囲層４を被覆することにより、反発性を保ちながら、軟らかく、しかもクリック感を有する打感を得ることができる。この場合、包囲層の表面硬度はショアＤ硬度で２０〜５５、特に２５〜５０であることが好ましく、内芯球の表面硬度より５〜５０、特に７〜４０低いことが好ましい。
【００２６】
また、上記包囲層４は、上記内芯球３と同様にゴム基材を主成分として形成することができるが、ポリエステルエラストマー、アイオノマー樹脂等の熱可塑性樹脂にて形成することもでき、この場合、使用し得る熱可塑性ポリエステルエラストマーとして具体的にはハイトレル４００１、同３０７８（東レ・デュポン（株）製）等の市販されているものを例示することができ、これらは１種を単独あるいは２種以上を混合して用いることができる。
【００２７】
本発明においては、包囲層を形成するのに際し、材料中に高比重無機充填剤を配合して比重を調整することができ、その比重はベースになる材料や内芯球、カバーなどの比重により左右されるが、通常１．０〜１．７、特に１．０〜１．５に調整することができる。この場合、使用し得る高比重無機充填剤として具体的にはタングステン、酸化亜鉛、硫酸バリウムなどを挙げることができる。
【００２８】
なお、本発明において、高比重無機充填剤を配合しない場合、その比重はベースになる材料や内芯球、カバーなどの比重により左右されるが、通常０．９〜１．３、特に０．９〜１．２であることが好ましい。
【００２９】
上記包囲層４を使用してソリッドコア２を得るには、まず、上記内芯球３を金型内に設置した後、上記材料のゴム組成物又は樹脂材料に応じて圧縮成形又は射出成形により内芯球３上に被覆する方法を挙げることができる。更に、包囲層４が２層以上の場合にも同様の方法でソリッドコアを形成することができる。
【００３０】
本発明において、上記内芯球３と包囲層４とからなるソリッドコア２は、上述したショアＤ硬度による表面硬度範囲を満たすものであればよく、特に制限されるものではないが、コアとしての直径が３２〜４１ｍｍ、特に３４〜４０ｍｍに形成し得る。
【００３１】
本発明のマルチピースソリッドゴルフボールは、上述した内芯球３と包囲層４とからなるソリッドコア２にカバー５を被覆してなるもので、このカバー５は、ソリッドコア２の表面を被覆する内側カバー６と、この内側カバー６の表面を被覆する外側カバー７とからなるものである。
【００３２】
ここで、内側カバー６は外側カバー７の硬度よりショアＤ硬度が高く、ショアＤ硬度が５５以上、特に５５〜７０であり、外側カバー７の硬度はショアＤ硬度で３５〜５３、特に４０〜５３である。また、その硬度差は５以上、好ましくは５〜２５であることが望ましい。
【００３３】
このように外側カバーを軟らかくすることにより、アプローチショット時におけるスピン性能、アプローチショット、パッティング時の打感をソフトにすることができる。また、内側カバーに硬く、反発のよい樹脂を用いることにより、飛び性能を良好に保つことができる。
【００３４】
また、上記内側カバー６の厚さは、０．５〜３ｍｍ、特に０．７〜２．８ｍｍで、外側カバー７の厚さは０．３〜３ｍｍ、特に０．５〜２．５ｍｍであることが好ましい。内側カバーが厚すぎるとフィーリングが悪くなり、逆に薄すぎるとボールの反発性が低下し、良好な飛び性能が得られない場合がある。また、外側カバーが薄すぎると、ボールの耐久性が劣化し、厚すぎると反発性が低下する。
【００３５】
更に、内側カバー６及び外側カバー７を構成する材料は特に制限されるものではなく、公知のカバー材を使用し得、アイオノマー樹脂や非アイオノマー樹脂の熱可塑性樹脂を用い、上述した硬度に形成することができる。この場合、内側カバー材としては、ハイミラン１６０５、同１７０６、同ＡＭ７３１７、同ＡＭ７３１８（三井・デュポンポリケミカル（株）製）等のアイオノマー樹脂、ハイトレル５５５７（東レ・デュポン（株）製）等の熱可塑性ポリエステルエラストマーなどの市販されているものを例示することができ、これらを単独或いは２種以上を混合して用いることができる。
【００３６】
また、外側カバー材としては、具体的には、熱可塑性ポリウレタンエラストマー、アイオノマー樹脂、ポリエステルエラストマー、ポリアミドエラストマー等を挙げることができ、これらは１種又は２種以上使用することができる。具体的には、ハイミラン１７０６（三井・デュポンポリケミカル（株）製）、サーリン８１２０（デュポン（株）製）等のアイオノマー樹脂、パンデックスＴ７８９０，同Ｔ７２９８（商品名：大日本インキ化学工業（株）製）等の熱可塑性ポリウレタンエラストマーなどの市販されているものを挙げることができ、本発明においては、特に、上述した熱可塑性ポリウレタンエラストマーを主材として用いることが好ましい。
【００３７】
内側カバー６材及び外側カバー７材には比重を調整するため、高比重無機充填剤を添加することができ、この充填剤としては、上述した包囲層に使用し得るものを配合することができ、これによってその比重を、ベースになる樹脂やコアの比重などによって左右されるが、通常１．０〜１．５とすることができる。なお、高比重無機充填剤を配合しない場合の比重は、使用する樹脂に左右されるが、０．９〜１．２とすることができる。
【００３８】
本発明のマルチピースソリッドゴルフボールは、ボール重量が４４．５〜４５．９３ｇに形成され、下記式（１）にて決定される値以上の慣性モーメント（ＭＩ）を有するものである。
【００３９】
ＭＩ（ｇ・ｃｍ2）＝１．５２×（ボール重量（ｇ））＋１２．７９…（１）
【００４０】
即ち、本発明者の検討によると、慣性モーメントは、カバー硬度との相関で適性範囲を有している。つまり、カバーが硬いと大きい必要があり、軟らかいと硬いカバーほど大きい必要がない。それは、カバーが軟らかいとインパクト時の摩擦力が大きくスピンが掛かりやすく、逆にカバーが硬いと摩擦力が小さいためスピンが掛かりにくくなるためで、硬いカバーを用い、低いスピン量で打ち出されたボールは、慣性モーメントが小さいと早く減衰してしまい、落ちる際失速してしまう。逆に、軟らかいカバーを用い、高いスピン量で打ち出されたボールは、慣性モーメントが大きすぎると、スピン減衰が小さいために、飛翔中必要以上のスピンにより吹き上がり気味になり、いずれも飛距離が低下する傾向になる。
【００４１】
本発明のゴルフボールにおいては、カバー５は硬い内側カバーと軟らかい外側カバーとからなっており、上述した単層カバーの硬度の硬軟による慣性モーメントの規定をそのまま適用できない上、硬い内芯球と軟らかい包囲層とからなるソリッドコアに被覆形成されるものであるから、この硬軟構造に適した慣性モーメントの規定を上述した範囲に適性化したものである。従って、慣性モーメントが上述した値より低いと、スピン保持力が十分でなく、伸びのある弾道が得られずに飛距離の低下を招くこととなる。
【００４２】
また、このように慣性モーメントを大きくすることにより、パッティング時におけるグリーン上での転がり性が向上し、グリーン上の微妙なアンジュレーションに左右されることのない優れた直進性を得ることができる。
【００４３】
なお、慣性モーメントは、各層の径（厚さ）及び比重から求めた計算値であり、ボールを球形とみなすことにより下記式（２）により求めることができる。この場合、計算上ボールを球形にしているが、実際にはディンプルが存在するため、外側カバー層の比重は実際の外側カバー樹脂よりも小さくなる。ここではそれを外側カバー仮想比重と呼び、これを用いて慣性モーメントを計算する。
【００４４】
0003988001.tif 000002
ＭＩ：慣性モーメント（ｇ・ｃｍ2）
Ａ：定数、π／５８８００００
ａ：内芯球比重
ｂ：包囲層比重
ｃ：内側カバー比重
ｄ：外側カバー仮想比重
ｍ：内芯球直径
ｎ：コア直径
ｐ：コアに内側カバーを被覆した後の球体の直径
ｑ：ボール直径
＊各層の直径及び厚さの単位はｍｍ
【００４５】
従って、内芯球、包囲層、内側カバー、外側カバーの比重、直径等を適宜選定して、式（２）から求めた慣性モーメントを式（１）で定まるボール重量にて算出する慣性モーメント以上の値とするものである。
【００４６】
また、上記式（２）は包囲層が単層の場合であるが、包囲層が多層の場合も同様の式で計算することができる。
【００４７】
以上のように、本発明のゴルフボールは、上記内芯球３、包囲層４、内側カバー６、及び外側カバー７の各層と、これらが積層されたゴルフボールのボール重量及び慣性モーメントとが適正化されているので、ドライバーやロングアイアンで打撃した際には、良好な反発性及び適度に抑えられたスピン量になり、吹き上がりがなく良好なスピン保持力による伸びのある弾道によって飛距離の増大を図ることができ、ショートアイアンやピッチングウェッジで打撃した場合には、スピン特性によってよく止まり、ランの少ないコントロール性に優れた打球を得ることができるので、ピンをデッドに狙うことができ、更に、グリーン上でパッティングを行う場合には、優れた転がり性によって微妙なアンジュレーションに左右されにくい良好な直進性が得られ、いずれのショット及びパッティングにおいても軟らかく適度なクリック感を有する良好な打感が得られ、ラウンド中のあらゆる場面において、優れた性能を発揮し得るものである。
【００４８】
本発明のゴルフボールには、通常のゴルフボールと同様にして多数のディンプルを表面に形成することができる。この場合、ディンプル個数は特に制限されるものではないが、通常３００〜５５０個、特に３３０〜５００個とすることができる。また、ディンプルは直径、深さなどが相違する２種又はそれ以上の多種類のものとすることができる。なお、ディンプルの配列態様は、特に制限されるものではなく、正８面体配列、正１２面体配列、正２０面体配列等の公知のの配列を採用することができる。更に、ディンプルの配列によりボール表面に描かれる模様もスクウェアー形、ヘキサゴン形、ペンタゴン形、トライアングル形などの種々の模様とすることができる。
【００４９】
なお、本発明のゴルフボールは、ボール性状については、上記範囲を逸脱しない限り、ゴルフ規則に従い適宜設定することができる。
【００５０】
【発明の効果】
本発明のマルチピースソリッドゴルフボールは、内芯球、包囲層、内側カバー、及び外側カバーと、ボール重量及び慣性モーメントとが最適化されているので、飛び性能、打感、コントロール性に優れ、特に、グリーン上での微妙なアンジュレーションに影響されない優れた直進性を有するもので、ラウンド中のあらゆる場面において、優れた性能を発揮し得る。
【００５１】
【実施例】
以下、実施例と比較例とを示し、本発明を具体的に説明するが、本発明は下記実施例に制限されるものではない。
【００５２】
［実施例、比較例］
表１に示した配合組成（単位は全て重量部）のゴム組成物及び熱可塑性樹脂を使用して公知の方法で表２に示した性状のソリッドゴルフボールをそれぞれ得た。この場合、得られたゴルフボールの外側カバーの表面にはそれぞれディンプルを正２０面体配列で４２０個形成した。
【００５３】
なお、比較例１〜４のゴルフボールは、下記公報等に基づいて形成したもので、以下の特徴を有する。
【００５４】
比較例１：特開平７−２４０８５号公報に従って形成したスリーピースソリッドゴルフボールで、コア（内芯球のみ）のショアＤ硬度が比較的硬く（ショアＤ硬度５０）、包囲層がない。
【００５５】
比較例２：特開平７−２４０８５号公報に従って形成したスリーピースソリッドゴルフボールで、コア（内芯球のみ）のショアＤ硬度が比較的軟らかく（ショアＤ硬度４２）、包囲層がない。
【００５６】
比較例３：特公平４−４８４７３号公報に従って形成したスリーピースソリッドゴルフボールで、内側カバーの比重が比較的大きく、慣性モーメントが大きい。
【００５７】
比較例４：一般的なツーピースソリッドゴルフボールで、コアが比較的硬い（ショアＤ硬度５４）、このコアのショアＤ硬度より軟らかい外側カバーが被覆形成されている。
【００５８】
得られた各ゴルフボールについて、下記方法により、慣性モーメント、飛び性能、スピン性能、打感、及び転がり性を評価した。結果を表２に併記する。
【００５９】
慣性モーメント
各構成部分の直径及び厚さは任意の５点を計測して得た値の平均値をとった。重量についてはボールを作る途中で内芯球、コア、内側カバーを被覆したもの、ボールのそれぞれの重量を測定した。また、この測定値から付着重量、体積を算出し、比重を算出した。この場合、外側カバーについては、上述の仮想比重とした。これらの値を下記式（２）に当てはめ、慣性モーメントを算出した。
0003988001.tif 000003
ＭＩ：慣性モーメント（ｇ・ｃｍ2）
Ａ：定数、π／５８８００００
ａ：内芯球比重
ｂ：包囲層比重
ｃ：内側カバー比重
ｄ：外側カバー仮想比重
ｍ：内芯球直径
ｎ：コア直径
ｐ：コアに内側カバーを被覆した後の球体の直径
ｑ：ボール直径
＊各層の直径及び厚さの単位はｍｍ
【００６０】
飛び性能
ツルー・テンパー（Ｔｒｕｅ  Ｔｅｍｐｅｒ）社製のスウィングロボットを用い、ドライバー（ＰＲＯ  ２３０  Ｔｉｔａｎ，ロフト１０度（ブリヂストンスポーツ（株）製）（＃Ｗ１））を用いてヘッドスピード５０ｍ／ｓｅｃ（ＨＳ５０）、３５ｍ／ｓｅｃ（ＨＳ３５）でそれぞれショットしたときのスピン、キャリー、トータル飛距離を測定した。
【００６１】
スピン性能
上記と同様のスウィングロボットにて、サンドウェッジ（Ｊ’ｓ  Ｃｌａｓｓｉｃａｌ  Ｅｄｉｔｉｏｎ（ブリヂストンスポーツ（株）製）（＃ＳＷ））を用いて、ヘッドスピード２５ｍ／ｓｅｃ（ＨＳ２５）で実打した時のスピン量、ラン（トータルとキャリーの差）を測定した。
【００６２】
打感
ヘッドスピード約５０ｍ／ｓｅｃのプロゴルファー５名によりドライバー（＃Ｗ１），サンドウェッジ（＃ＳＷ），パター（＃ＰＴ）打撃したときの感触をそれぞれ以下の基準により評価した。
（＃Ｗ１）
○：軟らかくクリック感がある
△：軟らかいがクリック感がなく頼りない打感
×：硬い
（＃ＳＷ）
○：軟らかい
△：普通
×：硬い
（＃ＰＴ）
○：軟らかい
△：普通
×：硬い
【００６３】
転がり性
上記打感評価のパッティング時のボールの転がり具合を下記基準により評価した。
○：直進性があり転がりに伸びがある。
×：直進性に欠け伸びがない。
【００６４】
【表１】
0003988001.tif 000004
ハイミラン：三井・デュポンポリケミカル社製のアイオノマー樹脂
サーリン：デュポン社製のアイオノマー樹脂
ハイトレル：東レ・デュポン社製のポリエステル系熱可塑性エラストマー
パンデックス：大日本インキ化学工業社製の熱可塑性ポリウレタンエラストマー
【００６５】
【表２】
0003988001.tif 000005
＊１００ｋｇ荷重負荷時のボール変形量（ｍｍ）
＊＊上記式（１）から求めたボール重量４５．３ｇの時の慣性モーメント：８１．６５ｇ・ｃｍ2
【００６６】
本発明のマルチピースソリッドゴルフボールによれば、内芯球、包囲層、内側カバー、及び外側カバーと、ボール重量及び慣性モーメントとが最適化されているので、飛距離が増大し、優れたスピン性能、ソフトでクリック感のある打感が得られる上、ランが少ないためコントロール性がよく、グリーン上での微妙なアンジュレーションに影響されない直進性に優れたゴルフボールであることが認められた。これに対して、比較例１のゴルフボールは、ドライバーで打撃した時の打感が硬く、慣性モーメントが小さいので、スピンの持続力に欠け、飛び性能が劣る上、パッティング時の転がり具合が悪く、比較例２のゴルフボールは、打感は軟らかいが、いわゆる“芯のない”やわらかさのためクリック感がなく、コアとカバーが軟らかいので、反発性に劣る上、慣性モーメントが小さいため、スピンの持続力に欠け、飛び性能に劣り、またパター打撃時の転がり具合に劣る。更に、比較例３のゴルフボールは、内側カバーの比重が大きく、慣性モーメントが大きいため、スピンは持続性があり、飛距離を出すことができるが、コアが硬いため打感が硬く、カバーが硬く、コントロール性に欠けるもので、更に、比較例４のゴルフボールは、コアが硬いので打感が硬く感じられる上、カバーが軟らかいのでスピン量が多くなり、飛距離に劣り、しかも慣性モーメントが小さいため、スピンの持続力に欠け、飛び性能、コントロール性、及びパッティング時の転がり具合がいずれも劣るものであった。
【図面の簡単な説明】
【図１】本発明のマルチピースソリッドゴルフボールの一実施例を示す断面図である。
【符号の説明】
１  マルチピースソリッドゴルフボール
２  ソリッドコア
３  内芯球
４  包囲層
５  カバー
６  内側カバー
７  外側カバー
【図１】
0003988001.tif 000006